"ソフトな感触特性を有し、Aポリウレタンポリ尿素水性分散体、Bヒドロキシ官能性ポリアクリレートコポリマー分散体およびC親水性に変性され得るポリイソシアネート、を含有する水性配合物であって、該コポリマー分散体Bは、反応性希釈剤としてヒドロキシ官能性ポリカーボネートジオールDを更に含有することを特徴とする、水性配合物。コポリマー分散体Bが、a1つ以上のOH不含メタアクリル酸エステルおよびまたはビニル芳香族化合物b1つ以上のヒドロキシ官能性メタアクリル酸エステル、c1つ以上の、ラジカル共重合が可能なイオン性およびまたは潜在的イオン性モノマー、およびd必要に応じて、成分a~c以外の1つ以上のラジカル共重合が可能なモノマーから合成される1つ以上のヒドロキシ官能性コポリマーを含有する、請求項1に記載の配合物。ヒドロキシ官能性ポリカーボネートポリオールDが、16以上6以下の平均ヒドロキシル官能価を有し、240gモル以上5000gモル以下の数平均分子量を有する、請求項1に記載の配合物。ヒドロキシ官能性ポリカーボネートポリオールDが、14-ブタンジオール、16-ヘキサンジオール、3メチル15ペンタンジオールまたはそれらの混合物から調製される、請求項1に記載の配合物。ヒドロキシ官能性ポリカーボネートポリオールDが、16-ヘキサンジオールおよびε-カプロラクトンから調製される、請求項1に記載の配合物。ヒドロキシ官能性ポリカーボネートポリオールDが、1.9以上2.05以下の平均ヒドロキシル官能価を有する、請求項1に記載の配合物。ポリカーボネートポリオールDが、コポリマー分散体Bの固形分に対して40重量以上80重量以下の量で存在する、請求項1に記載の配合物。コポリマー分散体が、2エチルヘキシルアクリレート、ヒドロキシプロピルメタクリレート、ヒドロキシエチルアクリレート、ブチルアクリレート、ブチルメタクリレート、イソボルニルメタクリレート、スチレン、メチルメタクリレート、アクリル酸、またはそれらの混合物から調製される、請求項1に記載の配合物。成分Aが、a1300gモル以上の分子量を有し、少なくとも2つの遊離ヒドロキシル基を含み、イソシアネート基と反応できる、ポリエステル、ポリエステルアミド、ポリカーボネート、ポリアセタールおよびポリエーテルポリオール、a2分子量範囲が62gモル以上299gモル以下であるジオール、a3エチレンオキシドおよびプロピレンオキシドのコポリマーに基づく非イオン性親水化剤、a4ジ-またはポリイソシアネート、a5脂肪族および/または脂環式の第1級および/または第2級ポリアミン、およびa6イソシアネート反応性の、イオン的または潜在的イオン的親水化化合物から選択される単位を含有する、請求項1に記載の配合物。ポリイソシアネートCがヘキサメチレンジイソシアネートを含有する、請求項1に記載の配合物。請求項1~10のいずれか1項に記載の配合物を含有するコーティング組成物を基材に施し、その後、該コーティング組成物を硬化させ、コーティングを形成することを含むコーティングの製造方法。請求項1~10のいずれか1項に記載の配合物でコーティングされた基材。基材が、熱可塑性ポリマーおよび/または熱硬化性ポリマーから製造される可撓性および/または伸縮性の基材である、請求項12に記載のコーティングされた基材。ソフトな感触のコーティングを製造するための請求項1~10のいずれか1項に記載の配合物の使用。ソフトな感触のコーティングが自動車の室内用コーティングである、請求項14に記載の使用。ソフトな感触のコーティングに適する材料の種類を増すことが望ましい。この点において、ポリアクリレート分散体は、ソフトな感触のコーティング組成物用の成分として適切ではないと考えられていた。したがって、本発明の目的は、代替材料を使用し、同時にそれらから得られるコーティングに対して適切な溶剤耐性を付与する、ソフトな感触の水性配合物を提供することである。本発明によると、この目的は、ソフトな感触特性を有し、以下のA~Cを含有する水性配合物によってもたらされる:Aポリウレタンポリ尿素水性分散体、Bヒドロキシ官能性ポリアクリレートコポリマー分散体およびC親水性に変性され得るポリイソシアネート、ただし、コポリマー分散体Bは、反応性希釈剤としてヒドロキシ官能性ポリカーボネートジオールDを更に含有する。驚くべきことに、本発明者らは、EP1702954A1に記載されているような反応性希釈剤とヒドロキシ官能性ポリアクリレートコポリマー分散体の添加により、溶剤耐性を有する望ましいソフトな感触のコーティングが得られることを見出したのである。成分Aとして適当なポリウレタンポリ尿素水性分散体は、例えば、D.DieterichによるHouben-Weyl--MethodenderOrganischenChemieVolumeE20Polyurethane,pp.16621666,pp.16671670,16721680に記載され、また、例えば、DEA1595636、DEA2561506、DEA4133572またはWOA02090413に記載されている。ポリコポリマー分散体Bは、1つ以上のOH不含メタアクリル酸エステルおよびまたはビニル芳香族化合物、1つ以上のヒドロキシ官能性メタアクリル酸エステル、ラジカル共重合が可能な1つ以上のイオン性およびまたは潜在的イオン性モノマー、および反応性希釈剤Dとしての1つ以上のヒドロキシ官能性ポリカーボネートポリオールの存在下でラジカル共重合が可能な所望による更なるモノマーを含有する1つ以上のモノマー混合物のラジカル重合に続けて、中和剤の添加前または添加後に、得られたコポリマーを水中に分散させることにより得られる。成分Cとして、遊離イソシアネート基を含むポリイソシアネートを使用することが好ましい。適当なポリイソシアネートは、例えば、イソホロンジイソシアネート、ヘキサメチレンジイソシアネート、1,4-ジイソシアナトシクロヘキサン、ビス4-イソシアナトシクロヘキサンメタンまたは1,3-ジイソシアナトベンゼンに基づくもの;あるいは塗料ポリイソシアネート、例えば、アロファネート基、ウレトジオン基、ビウレット基またはイソシアヌレート基を含み、1,6-ジイソシアナトヘキサン、イソホロンジイソシアネートまたはビス4-イソシアナトシクロヘキサンメタンから誘導されるポリイソシアネートなどに基づくもの;あるいはウレタン基を含み、一方では、2,4-および/または2,6-ジイソシアナトトルエンまたはイソホロンジイソシアネートに基づき、他方では低分子量ポリヒドロキシル化合物例えば、トリメチロールプロパン、異性体プロパンジオールまたはブタンジオールまたはこのようなポリヒドロキシル化合物の任意所望の混合物を含む塗料ポリイソシアネートに基づくものである。特に好ましくは、ポリイソシアネートCはヘキサメチレンジイソシアネートHDIを含有する。他の好ましい成分Cは、低粘度であり、脂肪族、脂環式、芳香脂肪族および/または芳香族イソシアネートに基づく遊離イソシアネート基を含む、疎水化または親水化されたポリイソシアネートであり、特に好ましくは脂肪族または脂環式イソシアネートである。これらのポリイソシアネートは、通常、23°Cで10mPa~3500mPaの粘度を有する。粘度を上記の範囲内に低下させるため、必要に応じて、ポリイソシアネートを、少量の不活性溶媒とのブレンドとして用いることができる。トリイソシアナトノナンもまた、架橋成分として、単独でまたは混合物として用いることができる。水溶性および/または分散性ポリイソシアネートは、例えば、カルボキシレート、スルホネートおよび/またはポリエチレンオキシド基および/またはポリエチレンオキシド/ポリプロピレンオキシド基での変性により得ることができる。ポリイソシアネートCを親水性にするため、これを化学量論的量の一価の親水性ポリエーテルアルコールと反応させることが特に好ましい。この種の親水化したポリイソシアネートの製造は、例えば、EP0540985に記載されている。特に好ましい同様のものは、アロファネート基を含むEP959087に記載されたポリイソシアネートであり、これのポリイソシアネートは、低モノマー含量ポリイソシアネートを、アロファネート化条件下で、ポリエチレンオキシドポリエーテルアルコールと反応させることにより製造される。同様に適しているのは、DEA10007821に記載されたトリイソシアナトノナンに基づく水分散性ポリイソシアネート混合物、および例えば、DEA10024624に記載されるような、イオン性基スルホネート基、ホスホネート基で親水化されたポリイソシアネートである。市販の通常の乳化剤を添加することによる親水化もまた可能である。ブロック化ポリイソシアネートとして知られる形態の成分Cを用いることもまた可能である。遊離イソシアネート基を有する上記ポリイソシアネートのブロック化は、公知技術に従って、遊離イソシアネート基を有するポリイソシアネートと、適切なブロック化剤との反応によりなされる。これらのポリイソシアネートに適当なブロック化剤は、例えば、一価アルコール例えば、メタノール、エタノール、ブタノール、ヘキサノール、シクロヘキサノール、ベンジルアルコール、オキシム例えば、アセトキシム、メチルエチルケトキシム、シクロヘキサノンオキシム、ラクタム例えば、ε-カプロラクタム、フェノール、アミン例えば、ジイソプロピルアミンまたはジブチルアミン、ジメチルピラゾールまたはトリアゾール、およびマロン酸ジメチル、マロン酸ジエチルまたはマロン酸ジブチルである。特定の効果を達成するため、可撓化ポリイソシアネート成分Cを用いることが有利であり、これは上記ポリイソシアネート成分を、好ましくはジ-またはトリ官能性ポリオール成分、より好ましくは合成用成分a1に特定した二官能性ポリオール成分と共にプレポリマー化することにより、容易に得られる。本発明の成分AおよびBは、概して、成分Cの分散性が確保できる程度に十分に親水性であるが、多くの場合、成分Cとして親水性に変性させたポリイソシアネートを用いることにより、ソフトな感触の塗料の液安定性ならびに光学的および触覚特性を改善することが可能である。従って、成分Cとして親水性に変性させたポリイソシアネートを使用することができ、好ましくは、例えばDEA10024624に記載されているような、スルホネート基で変性させたポリイソシアネートを用いることができる。当然のことながら、原理的には、異なる架橋剤樹脂の混合物を用いることもまた可能である。適当なヒドロキシ官能性ポリカーボネートポリオールDは、単量体ジオール例えば、14-ブタンジオール、16-ヘキサンジオール、ジ、トリまたはテトラエチレングリコール、ジ、トリまたはテトラプロピレングリコール、3メチル15ペンタンジオール、44ジメチロールシクロヘキサンおよび/またはそれらの混合物を、ジアリールカーボネート、ジアルキルカーボネート、アルキレンカーボネート、またはホスゲンと反応させることによって製造されたものである。必要に応じて、少量のより高官能性のモノマーポリオール、例えば、トリメチロールプロパン、グリセロールまたはペンタエリスリトールを使用することができる。ポリカーボネートポリオールDは、EP1404740B16~8頁、実施例1~6およびEP1477508A15頁、実施例3に記載された調製法により好ましく調製される。本発明を、他に明確な指示がない限り自由に組合せることができる好ましい実施態様に即して説明する。本発明の配合物の実施態様において、コポリマー分散体Bは、以下の成分から合成される1つ以上のヒドロキシ官能性コポリマーを含有する:a1つ以上のOH不含メタアクリル酸エステルおよびまたはビニル芳香族化合物b1つ以上のヒドロキシ官能性メタアクリル酸エステル、c1つ以上のラジカル共重合が可能なイオン性およびまたは潜在的イオン性モノマー、およびd所望により、成分a~c以外の1つ以上のラジカル共重合が可能なモノマー。使用される成分aのモノマーは、エステル基のアルコール部分に1~18個の炭素原子を有するアクリレートおよびメタクリレート以下、メタアクリレートと称するである。このアルコール部分は、直鎖脂肪族、分枝鎖脂肪族または脂環式であり得る。適当なモノマーaには、メチル、エチル、nプロピル、nブチル、イソプロピル、イソブチル、tブチル、異性形態のペンチル、ヘキシル、2エチルヘキシル、オクチル、ドデシル、ヘキサデシル、オクタデシルまたはシクロヘキシル、トリメチルシクロヘキシルおよびイソボルニルメタアクリレート、またはアセトアセトキシエチルメタクリレートが含まれる。適当なビニル芳香族化合物には、特に、スチレン、置換スチレン、およびビニルトルエンが含まれる。また、成分aとして適当なものは、上記化合物の混合物である。成分bとして適当なものは、エチレン性不飽和OH含有モノマー、例えば、不飽和カルボン酸のヒドロキシアルキルエステル、好ましくはヒドロキシアルキル基中に2~12個、好ましくは2~6個の炭素原子を有するヒドロキシアルキルアクリレートである。その例には、2ヒドロキシエチルアクリレート、異性体ヒドロキシプロピルアクリレート、2、3、および4ヒドロキシブチルアクリレート、および異性体ヒドロキシヘキシルアクリレートが含まれる。イオン性および/または潜在的イオン性モノマーcは、ラジカル重合可能なものであり、カルボン酸または無水カルボン酸基を有するオレフィン性不飽和モノマーが含まれる。その例には、アクリル酸、メタクリル酸、βカルボキシエチルアクリレート、クロトン酸、フマル酸、無水マレイン酸、イタコン酸、または二塩基酸のモノアルキルエステルおよび/または無水物、例えば、マレイン酸モノアルキルが含まれ、アクリル酸および/またはメタクリル酸が好ましい。他の適当なモノマーcは、例えば、WOA00391818頁13行~9頁19行に記載されるような、ホスフェート、ホスホネート、スルホン酸またはスルホネート基を有するラジカル重合可能な不飽和化合物であり、2アクリルアミド2メチルプロパンスルホン酸が好ましい。また、成分dとしてラジカル共重合可能な他のモノマーを使用することもできる。その例としては、アクリル酸またはメタクリル酸の誘導体、例えば、アクリルアミド、メタクリルアミド、アクリロニトリル、およびメタクリロニトリル;ビニルエーテル;および酢酸ビニルが含まれる。他の適当なモノマーdには、二以上の官能価を有するアクリレートモノマーおよび/またはビニルモノマー、例えば、ヘキサンジオールジアクリレートまたはジビニルベンゼンが含まれる。また、モノマーdとして適当なものは、アルキレンオキシドで変性された、または鎖延長された、≦3000g/モル、好ましくは≦500g/モルの数平均分子量を有する重合可能なヒドロキシ官能性モノマーである。この目的に使用されるアルキレンオキシドは、好ましくは、エチレン、プロピレンまたはブチレンオキシドであり、これらは個々にまたは混合物として使用することができる。他のモノマーdには、ビニルエステル、例えば、バーサチック酸のビニルエステルが含まれ、これは、ResolutionPerformanceProductsからVEOVA9、10および11の商品名で商業的に入手できる。それらは、合わせて6、7または8個の炭素原子を含有する分岐アルキル基を有する、高度に分枝した構造を有するビニルエステルである。これらの酸は、VEOVA9、10および11酸に対応する。VEOVAシリーズのホモポリマーのガラス転移温度は、70°C、-3°C、および-40°Cであると報告されている。他のモノマーdには、アルコキシポリエチレングリコールまたはアルコキシプロピレングリコールアクリル酸エステル、例えば、一官能性アルコールプロパノールまたはブタノールの異性体の一つから出発して調製されたエチレンオキシドポリエーテルまたはプロピレンオキシドポリエーテルとのアクリル酸またはメタクリル酸のエステル化により得られたものが含まれる。アルコキシポリエチレングリコールアクリル酸エステルが好ましい。不飽和モノマーの重合のための手順は、既知であり、反応性希釈剤Dを反応容器中に初期充填物として導入し、ラジカル開始剤を使用して不飽和モノマーを重合することを含む。共重合は、好ましくは、一般に40~200°C、より好ましくは60~180°C、最も好ましくは80~160°Cで行う。必要に応じて、少量の有機溶媒を用いることもできる。適当な溶媒には、コーティング技術から既知のもの、例えば、アルコール、エーテル、エーテル基含有アルコール、エステル、ケトン、非極性炭化水素、または、これらの溶媒の混合物が含まれる。溶媒は、最終分散体中のそれらの量が0~5重量となるような量で使用される。必要な場合、使用された溶媒を、蒸留によって部分的に再度除去できる。重合反応用の適当な開始剤の例には、有機ペルオキシドおよびアゾ化合物などが含まれる。使用される開始剤の量は、所望の分子量に依存する。また、操作の確実性およびより容易な取扱性のため、ペルオキシド開始剤を、上記種類の適当な有機溶媒を用いて、溶液形態で使用することもできる。方法の好ましい一実施態様において、成分Dの存在下、二段階の不飽和モノマーの付加重合を行う。この実施態様において、第一工程において、12~200、好ましくは15~190、より好ましくは100~165mgKOH/g固体のOH価および0~50、好ましくは0~20、より好ましくは0~15mgKOH/g固体の酸価を有するヒドロキシ官能性コポリマーを、55~90重量の成分a、25~50重量の成分b、0~65重量の成分c、および0~425重量の成分dから調製する。その後の工程において、別のポリマーを、工程から得られた、モノマーa~d由来の反応混合物中で製造する。このポリマーは、20~200、好ましくは20~190、より好ましくは50~165mgKOH/g固体のOH価および50~200、好ましくは75~185、より好ましくは77~150mgKOH/g固体の酸価を有する。工程からのポリマーは、45~80重量の成分a、5~50重量の成分b、65~25重量の成分cおよび0~435重量の成分dから調製される。両工程において、ポリマー組成物のデータは、ポリマー当たり合計100重量になる。二つのポリマー配合物のモノマー量は、工程からのポリマーと工程からのポリマーとの重量比が10:1~1:2、好ましくは6:1~2:1になるように選択される。合成用成分a~dの量は、好ましくは、コポリマーが125~200mgKOH/g、好ましくは15~190mgKOH/g、より好ましくは95~165mgKOH/g固体のOH価および45~150mgKOH/g、好ましくは7~75mgKOH/g、より好ましくは10~60mgKOH/g固体の酸価を有するように選択される。工程およびから得られたポリマーは、54~83重量、好ましくは535~87重量の成分a;25~50重量、好ましくは3~50重量の成分b;06~19重量、好ましくは1~125重量の成分c;および0~435重量、好ましくは0~43重量の成分dから調製される。多段階重合方法の代えてに、コポリマーまたは複数のコポリマーAの組成にしたがって変化する組成を有するモノマー混合物を添加することによる連続的操作を行うことができる。成分c、および所望の成分dの親水性モノマーの割合は、好ましくは、供給の終わりに向かうにつれ開始時よりも高くなる。本発明の方法により得ることができるコポリマーは、500~30000g/モル、好ましくは1000~15000g/モル、より好ましくは1500~10000g/モルの数平均分子量Mnを有する。水中へのヒドロキシ官能性コポリマーの分散前、分散中または分散後、存在する酸基の少なくとも一部を、適当な中和剤を添加することによって、塩の形態に変換する。適当な中和剤には、有機アミンまたは水溶性無機塩基、例えば、可溶性の金属水酸化物、金属炭酸塩または金属炭酸水素塩が含まれる。適当なアミンの例には、Nメチルモルホリン、トリエチルアミン、エチルジイソプロピルアミン、NNジメチルエタノールアミン、NNジメチルイソプロパノールアミン、Nメチルジエタノールアミン、ジエチルエタノールアミン、トリエタノールアミン、ブタノールアミン、モルホリン、2アミノメチル2メチルプロパノールまたはイソホロンジアミンが含まれる。混合物において、ある割合でアンモニアを使用することができる。特に好ましくは、トリエタノールアミン、NNジメチルエタノールアミンおよびエチルジイソプロピルアミンが含まれる。中和剤は、酸基の理論中和度が40~150、好ましくは60~120のとなるような量で添加される。中和度は、添加した中和成分の塩基とコポリマーの酸官能基との間の比率であると理解される。本発明における水性バインダー分散体のpHは、6~10、好ましくは65~9である。水性コポリマー分散体は、25重量~70重量、好ましくは35重量~60重量、より好ましくは40重量~55重量の固形分を有し、0重量~5重量、好ましくは05重量~35重量の有機溶媒含量を有する。本発明における配合物の別の実施態様において、ヒドロキシ官能性ポリカーボネートポリオールDは、16以上6以下の平均ヒドロキシル官能価を有し、240gモル以上5000gモル以下の数平均分子量を有する。好ましくは、官能価は18以上3以下であり、より好ましくは19以上23以下である。さらに、数平均分子量は500gモル以上3000gモル以下、およびより好ましくは700gモル以上1500gモル以下であることが好ましい。本発明における配合物の別の実施態様において、ヒドロキシ官能性ポリカーボネートポリオールDは、14ブタンジオール、16ヘキサンジオール、3メチル15ペンタンジオールまたはそれらの混合物から調製される。本発明における配合物の別の実施態様において、ヒドロキシ官能性ポリカーボネートポリオールDは、16ヘキサンジオールおよびεカプロラクトンから調製される。本発明における配合物の別の実施態様において、ヒドロキシ官能性ポリカーボネートポリオールDは、19以上205以下の平均ヒドロキシル官能価を有する。本発明における配合物の別の実施態様において、ポリカーボネートポリオールDは、コポリマー分散体Bの固形分に対して40重量以上80重量以下の量で存在する。好ましくは、この量は、50重量以上70重量以下である。本発明における配合物の別の実施態様において、コポリマー分散体は、2エチルヘキシルアクリレート、ヒドロキシプロピルメタクリレート、ヒドロキシエチルアクリレート、ブチルアクリレート、ブチルメタクリレート、イソボルニルメタクリレート、スチレン、メチルメタクリレート、アクリル酸、またはそれらの混合物から調製される。本発明における配合物の別の実施態様において、成分Aは以下の群から選択される単位を含有する:a1300gモル以上の分子量を有し、少なくとも2つの遊離ヒドロキシル基を含み、イソシアネート基と反応できる、ポリエステル、ポリエステルアミド、ポリカーボネート、ポリアセタールおよびポリエーテルポリオール、a2分子量範囲が62gモル以上299gモル以下であるジオール、a3エチレンオキシドおよびプロピレンオキシドのコポリマーに基づく非イオン性親水化剤、a4ジ-またはポリイソシアネート、a5脂肪族および/または脂環式の第1級および/または第2級ポリアミン、およびa6イソシアネート反応性の、イオン的または潜在的イオン的親水化合物。適切なポリオール成分a1には、脂肪族、環式脂肪族および芳香族ジ-またはポリカルボン酸および/またはそれらの無水物から通常製造され得るような、特に、線状ポリエステルジオールまたは低分枝度のポリエステルポリオールが含まれる。好ましい単位は、例えば、アジピン酸、デカンジカルボン酸、テレフタル酸、イソフタル酸、o-フタル酸、テトラヒドロフタル酸、ヘキサヒドロフタル酸および酸無水物例えば、o-フタル酸無水物またはそれらの混合物、ならびにより多官能性のポリオール例えば、トリメチロールプロパンまたはグリセロールを併用したまたは併用しない多価アルコール例えば、エタンジオール、ジ-、トリ-、テトラエチレングリコール、1,2-プロパンジオール、ジ-、トリ-、テトラプロピレングリコール、ブタン-1,4-ジオール、ヘキサン-1,6-ジオール、2,2-ジメチル-1,3-プロパンジオール、1,4-ジメチロールシクロヘキサンまたはそれらの混合物である。ポリエステルポリオールa1の製造に適切な多価アルコールには、当然、脂環式および/または芳香族のジ-およびポリヒドロキシル化合物もまた含まれる。ポリエステルa1を製造するため、遊離ポリカルボン酸の代わりに、対応するポリカルボン酸無水物または低級アルコールとの対応するポリカルボン酸エステルあるいはそれらの混合物を用いることも可能である。適切なポリオール成分には、ラクトンのホモポリマーまたはコポリマーも含まれ、これらは、例えば、ラクトンまたはラクトン混合物例えば、ブチロラクトン、ε-カプロラクトンおよび/またはメチル-ε-カプロラクトンと、適当な二官能性および/または多官能性出発分子例えば、低分子量多価アルコールとの付加反応により好ましくは得られる。ヘキサン-1,6-ジオール、ε-カプロラクトンと、ジフェニルおよび/またはジアルキルカーボネートとのコポリマーが好ましい。ヒドロキシル含有ポリカーボネートもまた、ポリオール成分a1として適切であり、例えば、1,4-ブタンジオールおよび/または1,6-ヘキサンジオールのようなジオールと、ジアリールカーボネート例、ジフェニルカーボネート、ジアルキルカーボネート例、ジメチルカーボネートまたはホスゲンとの反応により得ることができ、800~5000gモルの分子量のものが例示される。さらに、適切なポリオール成分a1は、例えば、好ましくはポリカーボネートポリオールと併用される、ポリテトラメチレングリコールなどのポリエーテルポリオールである。また、必要に応じて、単位として62~299gモルの分子量範囲のジオールを用いることもできるが、好ましくない。好ましい合成用成分a2は、1,2-エタンジオール、1,4-ブタンジオール、1,6-ヘキサンジオールおよび2,2-ジメチルプロパン-1,3-ジオールである。1,4-ブタンジオールおよび1,6-ヘキサンジオールが特に好ましい。必要に応じて、成分Aを非イオン性親水化することも可能である。この目的のために、合成用成分a3として、エチレンオキシド質量割合が50を超え、特に好ましくは55~89であるエチレンオキシドとプロピレンオキシドのコポリマーを用いることが好ましい。単官能性で親水性の合成用成分は、DEA2314512または同第2314513、あるいは米国特許第3905929号または同第3920598号に記載の方法と同様の方法で、例えばエチレンオキシド、および必要に応じて例えばプロピレンオキシドなどの更なるアルキレンオキシドを用いて、例えばn-ブタノールまたはN-メチルブチルアミンなどの単官能性出発物質をアルコキシル化することにより製造される。1つの特に好ましい実施態様において、少なくとも400gモル、好ましくは少なくとも500gモル、およびより好ましくは1200~4500gモルの分子量を有する化合物を合成用成分a3として使用する。成分Aとして好ましいポリウレタン-ポリ尿素水性分散体に適切な合成用成分a4には、1分子当たり少なくとも2つの遊離イソシアネート基を有する任意所望の有機化合物、例えば、ジイソシアネートXNCO2例えば、Xは4~12個の炭素原子を有する二価の脂肪族炭化水素基、6~15個の炭素原子を有する二価環式脂肪族炭化水素基、6~15個の炭素原子を有する二価芳香族炭化水素基、または7~15個の炭素原子を有する二価芳香脂肪族炭化水素基であるが含まれる。ジイソシアネート成分として用いることができる化合物のさらなる例は、例えばW.SiefkeninJustusLiebigsAnnalenderChemie,562,pp.75136に記載されている。好ましく用いられるジイソシアネートの例は、1,6-ジイソシアナトヘキサンHDI、1-イソシアナト-3,3,5-トリメチル-5-イソシアナトメチルシクロヘキサンイソホロンジイソシアネート、IPDI、4,4’-ジイソシアナトジシクロヘキシルメタン、1-イソシアナト-1-メチル-43イソシアナトメチルシクロヘキサン、1,3-および1,4-ビス2-イソシアナトプロプ-2-イルベンゼンTMXDIまたはこのようなイソシアネートの任意所望の混合物である。ポリウレタン化学において自体既知である多官能性ポリイソシアネート、または、例えばカルボジイミド基、アロファネート基、イソシアヌレート基、ウレタン基および/またはビウレット基を含む自体既知の他の変性ポリイソシアネートをさらにある割合で用いることもまた可能であることも認められるであろう。好ましい合成用成分a5の例には、1,2-エタンジアミン、1-アミノ-3,3,5-トリメチル-5-アミノメチルシクロヘキサンイソホロンジアミン、ピペラジンまたはジエチレントリアミン、およびヒドラジンまたはヒドラジン水和物が含まれる。固形物に基づき、ポリウレタン-ポリ尿素水性分散体Aは、100gのポリウレタン-ポリ尿素樹脂当たり、1~30、好ましくは1~20、より好ましくは2~13.5mmolのアニオン性基含量を有する。この種のイオン性基は、通常、少なくとも1つの、好ましくは2つのイソシアネート反応性基例えば、アルコールまたはアミン官能基に加えて、例えばアニオン性または潜在的アニオン性基を含む合成用成分a6をさらに使用することにより、首尾よく配合される。例えば、適切な合成用成分a6は、ジヒドロキシアルカンカルボン酸例えば、ジメチロールプロパン酸またはジメチロール酪酸など、および1分子当たり0.5~2モルのスルホン酸基またはスルホネート基をさらに含むジオール例、ポリエーテルスルホネートである。さらに、好ましい化合物a6は、例えば、アルカリ金属スルホネート基を含むジアミンまたはポリアミンであり、特に好ましくは、N-2-アミノエチル-2-アミノエタンスルホン酸のアルカリ金属塩である。ナトリウム塩が好ましい。合成用成分a6が遊離酸の形態で用いられる場合、これらの酸は、ポリマー溶融体が水に移される前に適切な中和剤を添加することにより、それらのイオン形態に転化されるべきである。適当な中和剤の例には、第三級アミンまたは無機塩基が含まれ、対イオンはナトリウムイオンである。通常、20重量~94.5重量、好ましくは30重量~80重量およびより好ましくは50重量~76.5重量の成分a1、0~30重量、好ましくは0~15重量の成分a2、0~10重量、好ましくは0.5重量~6重量の成分a3、4.5重量~50重量、好ましくは5重量~30重量およびより好ましくは7.5重量~20重量の成分a4、0.5重量~13重量、好ましくは1重量~5重量の成分a5、ならびに0.5重量~8重量、好ましくは1.5重量~5.5重量の成分a6を使用するただし、成分の合計は100重量である。合成用成分Aとして適当なポリウレタン-ポリ尿素水性分散体は、好ましくはアセトン法により調製されるD.DieterichinHouben-Weyl:MethodenderOrganischenChemie,VolumeE20,pp.1670811987。アセトン法において、水性分散体Aの基礎となるポリウレタン-ポリ尿素樹脂の合成は、多段階操作で行われる。第1段階では、イソシアネート基を含むプレポリマーを、合成用成分a1~a4および所望のa6から合成する。個々の成分の使用量は、イソシアネート指数が1.1~3.5、好ましくは1.3~2となるような量である。プレポリマーのイソシアネート含量は、1.5~7.5、好ましくは2~4.5、およびより好ましくは2.5~3.5である。さらに、合成用成分a1~a4および所望のa6の量を決定する場合、算術数平均官能価が確実に1.80~3.50の間に、好ましくは1.95~2.25の間にあるようにすべきである。第2段階では、第1段階で製造したプレポリマーを、少なくとも部分的に水混和性でありイソシアネート反応性基を含まない有機溶媒に溶解させる。好ましい溶媒はアセトンである。溶媒の使用量は、20重量~80重量、好ましくは30重量~50重量、より好ましくは35重量~45重量の固形分を生じるような量とすべきである。第3段階では、イソシアネート含有プレポリマー溶液を、アミノ官能性合成用成分a5およびa6の混合物と反応させ、合成用成分a6がアミノ官能性化合物である場合、鎖延長して、高分子量のポリウレタン-ポリ尿素樹脂を形成する。合成用成分の量は、そこに溶解しているプレポリマーのイソシアネート基の各モル数が、合成用成分a5およびa6の第1級および/または第2級アミノ基の0.3~0.93モル、好ましくは0.5~0.85モルとなるような量である。得られるポリウレタン-ポリ尿素樹脂の算術数平均イソシアネート官能価は、1.55~3.10、好ましくは1.90~2.35の間である。算術数平均分子量Mnは、4500~250000g/モル、好ましくは10000~80000g/モルの間である。第4段階では、溶液に水を添加することにより、高分子量のポリウレタン-ポリ尿素樹脂を、微分散体の形態で沈殿させる。導入される遊離酸基は、第3段階および第4段階の間で必要に応じて中和される。第5段階では、一部のまたは全ての有機溶媒を、必要に応じて減圧下で留去する。第4段階での水の量は、ポリウレタン-ポリ尿素水性分散体が30重量~70重量、好ましくは40重量~65重量の固形分を有するように決定される。本発明はまた、本発明の配合物を含有するコーティング組成物を基材に施し、その後コーティング組成物を硬化させ、コーティングを形成することを含むコーティングの製造方法に関する。コーティングに適当な基材は、通常、所望の常套の、硬質または伸縮性および/または可撓性のあらゆる基材である。使用できる硬質基材の例には、石および石状材料、金属および木材が含まれる。用いられる可撓性および/または靱性で伸縮性の基材は、例えば、車内または工業用途において使用されるような熱可塑性ポリマーおよび/または熱硬化性ポリマーである。塗布は、自体通例である方法、例えばドクターブレード法、ローラーコーティング、主として適当なスプレーガン例えば、空気の供給によるかまたは空気の供給によらないもの例えば、いわゆるエアレスガンまたはエアミックススプレーガンあるいは、好ましくは低圧ガンHVLP:大容量低圧ガンを用いる噴霧法を用いて極めて容易に行える。スプレーまたはローラーコーターを用いる塗布が特に適している。組成物は、注入および浸漬により基材に施すこともできる。組成物は、ホイルに施しても良く、接着性の減少、応力白化または光学的変性もしくは触感変化を伴うこと無く、損傷を与えない熱成形工程で三次元変形に付しても良い。本発明の別の態様は、本発明の配合物でコーティングされた基材に関する。基材は、熱可塑性ポリマーおよび/または熱硬化性ポリマーから製造される可撓性および/または伸縮性基材であることが好ましい。本発明はまた、ソフトな感触のコーティングを製造するための本発明の配合物の使用を包含する。好ましくは、ソフトな感触のコーティングは、自動車の室内用コーティングである。本発明を、以下の実施例を参照して更に説明するが、これらの実施例に限定するべきではない。技術用語リストPeroxanDBジtertブチルペルオキシドPerganHPMAヒドロキシプロピルメタクリレートMPEG350MAメトキシポリエチレングリコールメタクリレート、鎖中に約8個のEO単位を有する。ToneM100ポリε-カプロラクトンモノアクリレートDowChemicalDNE01:消す泡剤脂肪酸エステルと、カルボン酸塩を有する高等級炭化水素とのブレンドBYK348シリコーン界面活性剤TegowetKL245ポリエーテルシロキサンコポリマーAquacer535変性パラフィンワックスの非イオン性エマルションSillitinZ86粒子状石英と層状カオリナイトの凝集体TalkumITextraタルクNorwegianTalcBayferrox318M合成Fe3O4顔料OK412二酸化ケイ素つや消し剤BayhydurVPLS2306ヘキサメチレンジイソシアネートに基づく親水性脂肪族ポリイソシアネートBayhydrolPT355脂肪族、ヒドロキシ官能性ポリエステルポリウレタン分散体DesmophenXP250116ヘキサンジオールとε-カプロラクトンに基づくポリカーボネートポリオールDMEANN-ジメチルエタノールアミンPnBプロピレングリコールn-ブチルエーテルBayblendT65ポリカーボネートABSブレンド固形分固形分を、乾燥キャビネットを用いて測定し、以下のようにして計算した:最終重量g×100/初期重量g=重量固形物粘度23°C:40s-1のせん断速度にて、DIN53019に従い、円錐平板粘度計を用いて粘度測定を行った。酸価酸価を、DIN3682に従い測定した。pH:pHを、国際規格ISO976に従い測定した。実施例群1:反応性の溶剤を用いない、ヒドロキシ官能性ポリアクリレート分散体。記載されるパーセンテージは、他に表示されない限り、重量を意味する。実施例群2:ソフトな感触のコーティング組成物。全ての量は、グラムで記載される。実施例群3:基材としてのBayblendT65における触覚試験触覚試験は、熟練技術者により行われ、1~3の評点により評価した1は、最も望ましいソフトな感触効果を表し、3は、ソフトな感触ではないことを表す。実施例群4ガラスにおける溶剤耐性耐溶剤性を、以下の手順に従い試験した結果を以下のように示す:0:変化なし、損傷なし1:形跡は変化した光の反射によってのみ、膨潤環が弱く現れる;膨潤環がはっきりと現れるが、指の爪による軟化は現れない2:若干変化した膨潤環は光の下で現れる、指の爪により傷がついた3:明白に変化した閉じた膨潤環が明確に現れた、引掻き傷が現れ、指の爪による軟化が生じた4:著しく変化した閉じた膨潤環が極めて著しく現れ、基材表面にまで傷が到達する5:破壊した更なる作用を加えること無く、コーティング表面が破壊された。結果:ポリアクリレート分散体に基づくコーティングは、良好ないし極めて良好な触感特性を示すと共に、ポリエステルポリウレタン分散体BayhydrolPT355に基づく標準品よりも良好な耐溶剤性を示す。実施例群5:反応性希釈剤DesmophenXP2501を含むヒドロキシ官能性ポリアクリレート分散体。他に表示されない限り、記載されたパーセンテージは重量である。実施例群6ソフトな感触のコーティングの配合物。全ての量は、グラムで表される。実施例群7:基材としてのBayblendT65における触覚試験実施例群8ガラスにおける溶剤耐性"